【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
接着層（Ａ）と発色層（Ｂ）とを有する少なくとも２層のシートから形成されるレーザ発色性シートであって、
接着層（Ａ）が、スピログリコール、及びイソソルビドから選ばれる少なくとも１種の脂環式構造を有するジオール成分を含有するポリエステル系樹脂（ａ１）と衝撃改良剤（ａ２）とを含み、前記ポリエステル系樹脂（ａ１）と前記衝撃改良剤（ａ２）の質量比率が（ａ１）／（ａ２）＝６０／４０〜９０／１０であり、
発色層（Ｂ）が、ポリカーボネート樹脂１００質量部に対して、レーザ光エネルギー吸収体を０．０１〜１０質量部含有してなることを特徴とするレーザ発色性シート。
【請求項２】
前記接着層（Ａ）または前記発色層（Ｂ）の少なくとも一方の面に、さらに昇華型熱転写受像層（Ｃ）を有する請求項１に記載のレーザ発色性シート。
【請求項３】
接着層（Ａ）と発色層（Ｂ）とを有する少なくとも２層のシートから形成されるレーザ発色性シートであって、
接着層（Ａ）が、スピログリコール、イソソルビド、及び２，２，４，４−テトラメチル−１，３−シクロブタンジオールから選ばれる少なくとも１種の脂環式構造を有するジオール成分を含有するポリエステル系樹脂（ａ１）と衝撃改良剤（ａ２）とを含み、前記ポリエステル系樹脂（ａ１）と前記衝撃改良剤（ａ２）の質量比率が（ａ１）／（ａ２）＝６０／４０〜９０／１０であり、
発色層（Ｂ）が、ポリカーボネート樹脂１００質量部に対して、レーザ光エネルギー吸収体を０．０１〜１０質量部含有してなり、
接着層（Ａ）または発色層（Ｂ）の少なくとも一方の面に、さらに昇華型熱転写受像層（Ｃ）を有することを特徴とするレーザ発色性シート。
【請求項４】
前記脂環式構造を有するジオール成分が、ポリエステル系樹脂（ａ１）の全ジオール成分量に対して５〜４０ｍｏｌ％である請求項１〜３のいずれか１項に記載のレーザ発色性シート。
【請求項５】
前記衝撃改良剤（ａ２）が、コア層とそれを覆う１以上のシェル層から構成される多層構造重合体であって、シェル層を構成する全成分に対する芳香族ビニル系単位の含有量が５０質量％以上である請求項１〜４のいずれか１項に記載のレーザ発色性シート。
【請求項６】
前記レーザ光エネルギー吸収体がビスマス・ネオジウム系の酸化物を含む請求項１〜５のいずれか１項に記載のレーザ発色性シート。
【請求項７】
前記接着層（Ａ）または前記発色層（Ｂ）が、製造工程で発生するシートを再利用した再生樹脂を含む請求項１〜６のいずれか１項に記載のレーザ発色性シート。
【請求項８】
ＪＩＳ  Ｋ７１２７に準拠して測定される引張破断伸度（ＴＤ）が８０％以上である請求項１〜７のいずれか１項に記載のレーザ発色性シート。
【請求項９】
請求項１〜８のいずれか１項に記載のレーザ発色性シートを用いたカード。
【請求項１０】
接着層（Ａ）と発色層（Ｂ）とを有する少なくとも２層のシートから形成されるレーザ発色性シート、少なくとも１層のカード用コアシート及びオーバーシートを有するカードであって、
接着層（Ａ）が、スピログリコール、イソソルビド、及び２，２，４，４−テトラメチル−１，３−シクロブタンジオールから選ばれる少なくとも１種の脂環式構造を有するジオール成分を含有するポリエステル系樹脂（ａ１）と衝撃改良剤（ａ２）とを含み、前記ポリエステル系樹脂（ａ１）と前記衝撃改良剤（ａ２）の質量比率が（ａ１）／（ａ２）＝６０／４０〜９０／１０であり、
発色層（Ｂ）が、ポリカーボネート樹脂１００質量部に対して、レーザ光エネルギー吸収体を０．０１〜１０質量部含有してなることを特徴とするカード。
【請求項１１】
ＪＩＳ  Ｘ  ６３０５−１に準拠して測定される動的曲げ力が４００００回以上である請求項９又は１０に記載のカード。
【請求項１２】
接着層（Ａ）と発色層（Ｂ）とを有する少なくとも２層のシートから形成されるレーザ発色性シートの製造方法であって、
スピログリコール、イソソルビド、及び２，２，４，４−テトラメチル−１，３−シクロブタンジオールから選ばれる少なくとも１種の脂環式構造を有するジオール成分を含有するポリエステル系樹脂（ａ１）と衝撃改良剤（ａ２）とを含み、前記ポリエステル系樹脂（ａ１）と前記衝撃改良剤（ａ２）の質量比率が（ａ１）／（ａ２）＝６０／４０〜９０／１０である接着層（Ａ）を形成する工程と、
ポリカーボネート樹脂１００質量部に対して、レーザ光エネルギー吸収体を０．０１〜１０質量部含有してなる発色層（Ｂ）を形成する工程と、
該発色層（Ｂ）の少なくとも片面側に該接着層（Ａ）を積層する工程と、
を備えることを特徴とするレーザ発色性シートの製造方法。
【請求項１３】
接着層（Ａ）と発色層（Ｂ）とを有する少なくとも２層のシートから形成されるレーザ発色性シートの製造方法であって、
接着層（Ａ）を形成するための樹脂組成物（Ｘ）と発色層（Ｂ）を形成するための樹脂組成物（Ｙ）を押出機に供給し、共押出しして積層するレーザ発色性シートの製造方法。
樹脂組成物（Ｘ）；スピログリコール、イソソルビド、及び２，２，４，４−テトラメチル−１，３−シクロブタンジオールから選ばれる少なくとも１種の脂環式構造を有するジオール成分を含有するポリエステル系樹脂（ａ１）と衝撃改良剤（ａ２）とを含み、前記ポリエステル系樹脂（ａ１）と前記衝撃改良剤（ａ２）の質量比率が（ａ１）／（ａ２）＝６０／４０〜９０／１０である樹脂組成物
樹脂組成物（Ｙ）；ポリカーボネート樹脂１００質量部に対して、レーザ光エネルギー吸収体を０．０１〜１０質量部含有してなる樹脂組成物
【請求項１４】
前記脂環式構造を有するジオール成分が、ポリエステル系樹脂（ａ１）の全ジオール成分量に対して５〜４０ｍｏｌ％である請求項１２又は１３に記載のレーザ発色性シートの製造方法。
【請求項１５】
前記衝撃改良剤（ａ２）が、コア層とそれを覆う１以上のシェル層から構成される多層構造重合体であって、シェル層を構成する全成分に対する芳香族ビニル系単位の含有量が５０質量％以上である請求項１２〜１４のいずれか１項に記載のレーザ発色性シートの製造方法。
【請求項１６】
前記レーザ光エネルギー吸収体がビスマス・ネオジウム系の酸化物を含む請求項１２〜１５のいずれか１項に記載のレーザ発色性シートの製造方法。
【請求項１７】
前記接着層（Ａ）または前記発色層（Ｂ）が、製造工程で発生するシートを再利用した再生樹脂を含む請求項１２〜１６のいずれか１項に記載のレーザ発色性シートの製造方法。
【請求項１８】
前記接着層（Ａ）または前記発色層（Ｂ）の少なくとも一方の面に、さらに昇華型熱転写受像層（Ｃ）を形成する請求項１２〜１７のいずれか１項に記載のレーザ発色性シートの製造方法。
【請求項１９】
ＪＩＳ  Ｋ７１２７に準拠して測定される引張破断伸度（ＴＤ）を８０％以上とする請求項１２〜１８のいずれか１項に記載のレーザ発色性シートの製造方法。
【請求項２０】
接着層（Ａ）と発色層（Ｂ）とを有する少なくとも２層のシートから形成されるレーザ発色性シートと少なくとも１層のカード用コアシートとを有するカードの製造方法であって、
接着層（Ａ）が、スピログリコール、イソソルビド、及び２，２，４，４−テトラメチル−１，３−シクロブタンジオールから選ばれる少なくとも１種の脂環式構造を有するジオール成分を含有するポリエステル系樹脂（ａ１）と衝撃改良剤（ａ２）とを含み、前記ポリエステル系樹脂（ａ１）と前記衝撃改良剤（ａ２）の質量比率が（ａ１）／（ａ２）＝６０／４０〜９０／１０であり、
発色層（Ｂ）が、ポリカーボネート樹脂１００質量部に対して、レーザ光エネルギー吸収体を０．０１〜１０質量部含有してなり、
該レーザ発色性シートと該カード用コアシートとを融着させることを特徴とするカードの製造方法。
【請求項２１】
ＪＩＳ  Ｘ  ６３０５−１に準拠して測定される動的曲げ力を４００００回以上とする請求項２０に記載のカードの製造方法。